(57)【要約】【課題】電解による水素の製造のためのシステム及び電解質を提供する。【解決手段】電解質組成物は、水と、少なくとも１つの電離性化合物と、少なくとも１つのキレート溶媒とを含む。本明細書ではさらに電解システム（１０）を開示し、本電解システムは、水と、少なくとも１つの電離性化合物と、少なくとも１つのキレート溶媒とを含む電解質を含む。本電解システムはさらに、電解質内に配置されたカソード（１２）とアノード（１４）とを含み、アノード（１４）は、カソード（１２）と電気的導通状態になっている。本電解システム（１０）はまた、アノード（１４）及びカソード（１２）と電気的導通状態になった電源を含む。【選択図】      図１
2006176879.tif 000002
【特許請求の範囲】
【請求項１】
水と、
少なくとも１つの電離性化合物と、
少なくとも１つのキレート溶媒と、
を含む電解質（１８）組成物。
【請求項２】
前記電離性化合物が、塩、塩基、酸、塩と塩基との化合物及び塩と酸との化合物からなる群から選定されることを特徴とする請求項１記載の組成物。
【請求項３】
前記塩が、ハロゲン化物、硫酸塩、スルフォン酸塩、硝酸塩、錯フッ化物及びそれらの組合せからなる群から選定されることを特徴とする請求項２記載の組成物。
【請求項４】
前記塩基が、アルカリ金属水酸化物、アルカリ土類金属水酸化物及びアルキルアンモニウム水酸化物からなる群から選定される少なくとも１つを含むことを特徴とする請求項２記載の組成物。
【請求項５】
前記電離性化合物が水酸化カリウムを含むことを特徴とする請求項１記載の組成物。
【請求項６】
前記キレート溶媒が、リンカーによって結合した少なくとも２つのドナー原子を含み、前記少なくとも２つのドナー原子が、酸素、窒素及びそれらの組合せからなる群から選定される原子を含むことを特徴とする請求項１記載の組成物。
【請求項７】
前記キレート溶媒が、エチレングリコール、エチレングリコールジエチレングリコールのオリゴマー、エタノールアミン、エチレンジアミン、ジエチレントリアミン、グリセロール及びそれらの組合せからなる群から選定されることを特徴とする請求項１記載の組成物。
【請求項８】
前記電離性化合物が、アルカリ金属水酸化物を含み、前記キレート溶媒が、エチレングリコール、エチレングリコールジエチレングリコールのオリゴマー、エタノールアミン、エチレンジアミン、ジエチレントリアミン、グリセロール及びそれらの組合せからなる群から選定されることを特徴とする請求項５記載の組成物。
【請求項９】
前記キレート溶媒が、約５〜約５０重量％の範囲の濃度を有することを特徴とする請求項１記載の組成物。
【請求項１０】
前記キレート溶媒がエチレングリコールを含むことを特徴とする請求項１記載の組成物。
【発明の詳細な説明】
【技術分野】
【０００１】
本発明は、総括的には電解による水素の製造に関し、より具体的には、電解による水素の製造のための電解質系に関する。
【背景技術】
【０００２】
地球規模での環境汚染の増大と化石燃料埋蔵量の減少の結果、よりクリーンなエネルギー技術の開発がますます注目されるようになってきている。再生可能資源からの水素の製造は、水素ベースのエネルギー生成技術が化石燃料に通常関係する環境に有害な排出を回避又は最小限にする傾向があるので、最も有望な将来の代替エネルギーの１つと考えられている。
【０００３】
電気化学的な水素の生成では、水の電気分解（電解）が主流である。水の電気分解では、水が水素及び酸素ガスに分解される。水の電気分解は、それが容易に入手可能でありかつ再生可能な原料である水を使用するので、非常に魅力的な水素製造プロセスである。一般的に、最も普及した電解プロセスは、水酸化カリウム（ＫＯＨ）のようなアルカリの存在下で水を解離させるアルカリ電解プロセスである。
【０００４】
アルカリ電解では、水素の生成は、電解質のより高い電導度に起因してより高い電流密度を可能にする、８０〜９０℃に加温したＫＯＨ水溶液の電解によって達成される。ＫＯＨ溶液の電導度は、最大１４０〜１５０℃まで温度の上昇につれて増大することが知られている。しかしながら、実用上の温度限界は、ＫＯＨ溶液全体にわたる水の分圧によって定まり、これらの温度以上では、水の蒸発（水蒸気がＨ２及びＯ２ガスと共に帯同される）に消費されるエネルギーが、コスト効果のあるエネルギー生成に対して高くなりすぎる。ＫＯＨの濃度の増大は、水の分圧を減少させるが、一定の濃度水準以上では、電気伝導度が、溶液の粘度の増加によって低下する。
【特許文献１】米国特許第６，６０７，７０７号公報
【特許文献２】米国特許公開第２００３／００８９６２０号公報
【発明の開示】
【発明が解決しようとする課題】
【０００５】
従って、従来の電解システムによって達成可能な電流密度を超える電流密度で作動させることができる電解システムに対するニーズが存在する。
【課題を解決するための手段】
【０００６】
１つの態様では、電解質組成物は、水と、少なくとも１つの電離性化合物と、少なくとも１つのキレート溶媒とを含む。
【０００７】
別の態様では、電解質組成物は、水と、水酸化カリウムを有する電離性化合物とを含む。水酸化カリウムの濃度は、最大約３５重量パーセントまでである。本電解質組成物はさらに、エチレングリコールを含むキレート溶媒を含む。エチレングリコールの濃度は、最大約１２重量パーセントまでである。電解質組成物は、単一相溶液である。
【０００８】
さらに別の態様では、電解システムは、水と、少なくとも１つの電離性化合物と、少なくとも１つのキレート溶媒とを含む電解質を含む。本電解システムはさらに、電解質内に配置されたカソードとアノードとを含む。本電解システムはまた、アノード及びカソードと電気的導通状態になった電源を含む。
【０００９】
さらに別の態様では、水素を製造する方法は、電解質を準備する段階を含む。電解質は、水と、少なくとも１つの電離性化合物と、少なくとも１つのキレート溶媒とを含む。本方法はさらに、アノードと、カソードと、任意選択的にセパレータとを含む電解装置内に電解質を配置する段階と、アノード及びカソード間に電位を印加する段階とを含む。
【００１０】
本発明のこれら及び他の特徴、態様及び利点は、図面全体を通して同一の符号が同様な部品を表わしている添付の図面を参照して以下の詳細な説明を読むことにより、一層良好に理解されるようになるであろう。
【発明を実施するための最良の形態】
【００１１】
本明細書では、水と、少なくとも１つの電離性化合物と、少なくとも１つのキレート溶媒とを含む電解質組成物を開示する。高沸点キレート溶媒を水の電気分解用の水ベース電解質に加えることによって、電解装置の電流密度及び過電圧電位について妥協せずに、水の分圧を減少させることが可能になる。従って、電解装置は、より高温度及びより高電流密度で作動させることができる。
【００１２】
本発明の電解質組成物の一部の実施形態では、電離性化合物は、塩、塩基、酸及びそれらの組合せからなる群から選定される。電解質内での電離性化合物の存在は、電解質の電導度を増大させる。幾つかの実施形態では、塩は、ハロゲン化物、硫酸塩、硝酸塩及びそれらの組合せからなる群から選定される。好適なハロゲン化物の非限定的な実例には、塩化ナトリウム、塩化マグネシウム、塩化カリウム及びそれらの組合せが含まれる。
【００１３】
一部の実施形態では、塩基は、アルカリ金属水酸化物、アルカリ土類金属水酸化物又は化学式ＮＲ４ＯＨ（ここで、Ｒはアルキル基、アリル基又は水素の１つである）のアルキルアンモニウム水酸化物の少なくとも１つを含む。１つの実施形態では、塩基は、水酸化アンモニウムを含む。さらに別の実施形態では、塩基は、水酸化カリウムを含む。電解装置の水素生成サイクルでは、水は、電解質タンク内で水酸化カリウム（ＫＯＨ）のようなアルカリ金属水酸化物と混合される。１つの実施形態では、塩基は、脱塩水を含む。例示的な実施形態では、水は、電解装置に圧送されて以下の化学反応として示すように電気化学的に分解される。
２Ｈ２Ｏ＋２ｅ−→Ｈ２＋２ＯＨ−          （１）
２ＯＨ−−２ｅ−→Ｈ２Ｏ＋１／２Ｏ２      （２）
反応（１）は、カソードで起こり、反応（２）は、アノードで起こる。上記の２つの反応式を合算することによって、水の解離の最終的化学反応式は、反応（３）として表わされる。
Ｈ２Ｏ→１／２Ｏ２＋Ｈ２                （３）
幾つかの実施形態では、電解質内の電離性化合物の濃度は、最大約３５重量パーセントまでである。一部の実施形態では、電離性化合物の濃度は、約５〜約３５重量パーセントの範囲内にある。特定の実施形態では、電離性化合物の濃度は、約１５〜約３０重量パーセントの範囲内にある。
【００１４】
本発明の実施形態での使用に適したキレート溶媒は、高い沸点を有し、かつ強い塩基性溶液内での加水分解に対して安定である。本発明技術により使用するキレート溶媒は、約１００℃よりも高い沸点を有することができる。キレート溶媒はまた、温度が最大約１５０℃まで上昇する可能性がある電解装置の動作温度において熱的に安定であるのが望ましい。
【００１５】
キレート溶媒は、電解質内でアルカリ金属カチオンの配位圏内において水と部分的に置換し、キレート剤は、金属カチオンとほぼ安定した錯体を形成し、より高い電解質導電度になるより良好なイオン分離をもたらす。一部の実施形態では、キレート溶媒は、リンカーによって結合した少なくとも２つのドナー原子を含む化合物から選定される。これらのドナー原子は、酸素、窒素及びそれらの組合せからなる群から選定される原子を含む。幾つかの実施形態では、ドナー原子を結合するリンカーは、炭化水素族又はヘテロ原子（例えば、エーテル）族である。幾つかの実施形態では、リンカーは任意選択的に、それによってキレート溶媒の水中への溶解度を高める親水性末端基を含む。幾つかの実施形態では、炭化水素族は、例えばエチレン基（−Ｃ２Ｈ４−）のような少なくとも２つの炭素原子を含む。幾つかの実施形態では、キレート溶媒の濃度は、約５重量パーセント〜約５０重量パーセントの範囲内にある。一部の実施形態では、キレート溶媒の濃度は、約１０重量パーセント〜約４０重量パーセントの範囲内にある。幾つかの実施形態では、本明細書で説明する電解質組成物は、単一相電解質系を形成する。
【００１６】
好適なキレート溶媒の幾つかの非限定的な実例には、エチレングリコールとそのオリゴマー、ポリエチレングリコール、グリセリン、ポリビニルアルコール、ポリビニルピロリドン、エタノールアミン、エチレンジアミン、ジエチレントリアミン、グリセロール、ポリアミン及びそれらの組合せがある。幾つかの実施形態では、電離性化合物は、アルカリ金属水酸化物を含み、キレート溶媒は、エチレングリコール、エチレングリコールジエチレングリコールのオリゴマー、エタノールアミン、エチレンジアミン、ジエチレントリアミン、グリセロール及びそれらの組合せからなる群から選定される。１つの実施形態では、電解質組成物は、エチレングリコールを含む。幾つかの実施形態では、エチレングリコールの濃度は、約１０重量パーセント〜約２５重量パーセントの範囲内にある。他の幾つかの実施形態では、電解質組成物は、ＫＯＨとエチレンジアミンとを含む。幾つかの実施形態では、エチレンジアミンの濃度は、約１０重量パーセント〜約３５重量パーセントの範囲内にある。
【００１７】
本明細書ではまた、上記に説明した電解質組成物を使用する電解システムも開示する。図１は、前述のように少なくとも１つの電離性化合物と少なくとも１つのキレート溶媒とを含む電解質１８を含む電解システム１０を示す。
【００１８】
電気分解は、一般的には直流（ＤＣ）である電流をアノード電極とカソード電極との間で電解質を通して流すことによって電気的に促進される化学反応を発生させるための方法である。図１に示した例示的な電解システムはさらに、電解質１８内に浸漬させたアノード１４とカソード１２とを含む。これらの電極は、外部回路２８及び電源（図示せず）を介して電気的に接続される。これらの電極は、電荷を導通しかつ電解質内で安定を維持することができる材料を含む。カソード１２に好適な材料の非限定的な実例には、ニッケル（Ｎｉ）、Ｎｉ合金、銀（Ａｇ）、銅（Ｃｕ）、金、白金、パラジウム、ロジウム、イリジウム、コバルト、ルテニウム及びそれらの組合せが含まれる。アノード１４に好適な材料の非限定的な実例には、ステンレス鋼及びＮｉ又はＮｉ合金が含まれる。水素の生成速度は、電流密度に比例する。直流（ＤＣ）は、電解質１８水溶液内で２つの電極間を流れて水（反応物質）をガス成分生成物である水素と酸素とに分解する。水素は、水素バブル２４によって示すようにカソード１２の表面において発生し、それによって水素ガス２２を生成する。同様に、酸素は、酸素バブル２６によって示すようにアノード１４の表面において発生し、それによって酸素ガス２０を生成する。
【００１９】
幾つかの実施形態では、電解システム１０は任意選択的に、イオン交換膜又は多孔性隔壁のようなセパレータ１６を含む。セパレータを含まない実施形態では、アノードの生成物がカソードの生成物と混合した、酸素と水素との混合物が生成される。図１に示すセパレータ１６は、カソード１２とアノード１４との間に配置されて、電解プロセスでの生成ガスの混合を防止する。１つの実施形態では、セパレータ１６は、負荷電イオンの通過を最小にしながら正荷電イオンの通過を許すことを特徴とする水和カチオン交換樹脂からできた薄いシートを含む。
【００２０】
当業者には、複数のそのような電解システムを直列又は並列に接続して、一定の水素生産量を達成することができることを理解されたい。事前に選択した生産レベルを達成するには、作動電流密度の増大とセル数の増加との間でのトレードオフが必要である。
【００２１】
本明細書ではまた、水と、少なくとも１つの電離性化合物と、少なくとも１つのキレート溶媒とを含む電解質を準備する段階を含む、水素を製造する方法を開示する。電解質の組成物は、先行部分で説明したのと同様である。本方法はさらに、前に説明しかつ図１に示したようにアノードとカソードとを含む電解装置内に電解質を配置する段階を含む。アノード１４とカソード１２との間に電位を印加して、水素を生成するための全電気化学反応（以前に説明したような）を実現する。水素リッチガスが、カソードから収集される。幾つかの実施形態では、本方法はさらに、水素リッチガスを精製してほぼ純粋な水素ガスを取得する段階を含むことができる。幾つかの実施形態では、精製プロセスは、モレキュラーシーブベッド及びその組合せを使用して、水分凝縮法を含む公知の方法によって水素リッチガス内の水分を除去する段階を含む。
【００２２】
キレート溶媒の存在によって、電解システムを高温度で作動させることが可能となり、幾つかの実施形態では、電解質は、最大約１５０℃の温度まで加熱される。一部の実施形態では、電解質は、約８０℃〜約１１０℃に加熱される。幾つかの実施形態では、水素は、最大約４メガパスカル（ＭＰa）までの圧力において生成される。幾つかの他の実施形態では、水素は、最大約３メガパスカル（ＭＰa）までの圧力において生成することができる。
【００２３】
本明細書で説明した電解質組成物は、水素生成用アルカリ電解装置をより高温度で、従って所定の電位におけるより高い電流密度で作動させるのを可能にする。作動において、より高い電流密度は、より小型の電解装置を使用してより高い水素生成速度を達成することを可能とし、従って大きな資本節約をもたらす。
【００２４】
更なる詳述なしで、当業者は、本明細書の記載を使用して本発明を存分に利用することができると思われる。以下の実施例は、特許請求した本発明を実施するに際し当業者に付加的な手引きを与えるために開示するものである。開示した実施例は、単に本出願の教示に貢献する研究の代表的なものに過ぎない。従って、これらの実施例は、いずれにしても特許請求の範囲に記載した本発明を限定することを意図するものではない。
実施例
作用電極、対電極（白金線）及び基準電極（６モルＫＯＨ中のＨｇ／ＨｇＯ）用孔を有するテフロン（登録商標）キャップを備えた４−ドラムガラス小瓶セル内で、電解質を試験した。作用電極は、ガラス細管内に金属（ニッケル又は３０４ステンレス）を配置しかつ細管をエポキシ樹脂で封止することによって作製された。電解質溶液は、測定の前に脱塩水中にＫＯＨを溶解させることによって調製され、次に算定した量のキレート溶媒を加えた。
【００２５】
異なるエチレングリコールのようなキレート溶媒を使用して、幾つかの電解質組成物を試験した。そのような実験の結果を表１に一覧で表す。各組の実験は、水及びＫＯＨだけを含む電解質組成物について対照試験を行うことで開始した。表１の欄２は、電解質溶液内のエチレングリコールの実濃度を示す。
【００２６】
【表１】
2006176879.tif 000003
【００２７】
実験１及び実験５は、純水中に約２５重量％のＫＯＨ溶液を含む電解質組成物（対照実験）について、約２５℃及び約７０℃において行った。実験２〜実験４及び実験６〜実験８では、水とエチレングリコールとＫＯＨとの異なる混合物を含む電解質は、外気の（約２５℃の）温度及び高い（約７０℃の）温度において、０〜３ボルトのサイクリック・ボルタンメトリー法を使用して水の電気分解として試験した。電解質組成物は、１２グラムの水（実験１及び実験５において）又は混合溶媒（実験２〜実験４及び実験６〜実験８において）中に４．０グラム（ｇ）のＫＯＨを溶解させることによって作り、各電解質組成物は、４ｃｍ２の作用面積を有する１／４インチのニッケル電極を備えたビーカ型電気化学セル内で試験した。電極間距離は、１ｍｍに保った。これらの実験の各々についてのボルト−アンペア（ＶＩ）曲線は、図２〜図５に示すように作成された。
【００２８】
図２は、２５％のＫＯＨ水溶液（対照）を用いた実験１と水及びエチレングリコールの５：１混合物（実験２）とについての約２５℃におけるボルト−アンペア曲線を示す。表１に示すように、水及びエチレングリコールの５：１混合物を含む電解質組成物を使用した２．７５ボルトでは、約２５℃及び約７０℃での電解プロセスにより発生した電流は、キレート溶媒を全く使用しないで行った対照実験よりも実質的に大きかった。
【００２９】
同様に図３は、２５％のＫＯＨ水溶液（対照）と水及びエチレングリコールの２：１混合物（実験３）とについての約２５℃におけるボルト−アンペア曲線を示す。表１に示すように、水及びエチレングリコールの２：１混合物を含む電解質組成物を使用した２．７５ボルトでは、約２５℃での電解プロセスにより発生した電流は、キレート溶媒を全く使用しないで行った対照実験よりも実質的に大きかった。電流の改善は、より低いエチレングリコール濃度において実質的により大きいことが観察された。
【００３０】
図４は、２５％のＫＯＨ水溶液（対照）と水及びエチレングリコールの５：１混合物（実験６）とについての約７０℃におけるボルト−アンペア曲線を示す。表１に示すように、水及びエチレングリコールの５：１混合物を含む電解質組成物を使用した２．７５ボルトでは、約７０℃での電解プロセスにより発生した電流は、キレート溶媒を全く使用しないで行った対照実験（実験５）よりも実質的に大きかった。
【００３１】
図５は、２５％のＫＯＨ水溶液（実験５）と水及びエチレングリコールの２：１混合物（実験７）とについての約７０℃におけるボルト−アンペア曲線を示す。表１に示すように、水及びエチレングリコールの２：１混合物を含む電解質組成物を使用した２．７５ボルトでは、約７０℃での電解プロセスにより発生した電流は、キレート溶媒を全く使用しないで行った対照実験で発生した電流よりも実質的に大きかった。発生電流の改善は、より低いエチレングリコール濃度において実質的により大きいことが観察された。表１に示すように、１：１の水及びエチレングリコール混合物（実験４及び８）についての実験は、対照実験（実験１及び実験５）での電流と比較して電流が減少することを示した。これは、電解質の粘性の増加に起因するものと考えられ、このことにより、電解セルの過電圧が増大することになる。
【００３２】
リンカーによって結合した２つ又はそれ以上のドナー（Ｎ、Ｏ）原子を含むアミン及びアミノアルコールのようなキレート溶媒を含む電解質組成物を使用して、別の組の実験を行った。このような化合物の実施例は、エタノールアミン（ＥＡ、沸点１７０℃）、エチレンジアミン（ＥＤＡ、沸点１１８℃）及びジエチレントリアミン（ＤＥＴＡ、沸点１９９℃）である。これらの化合物は通常、酸化に関して脂肪族アルコールよりも安定している。エタノールアミンを含む電解質についての実験（エタノールアミンの重量％を変化させた８つの実験）の結果を表２に示す。
【００３３】
【表２】
2006176879.tif 000004
【００３４】
【表３】
2006176879.tif 000005
【００３５】
表２及び表３に示すように、ＩＣは、水素発生反応（ＨＥＲ)電流を示し、Ｉａは、酸素発生反応（ＯＥＲ)電流を示す。実験１５及び実験１６は、電解質中にエタノールアミンがない状態で行った。エタノールアミンの存在は、ＨＥＲ及びＯＥＲ電流を減少させなかった。
【００３６】
より高い濃度のＫＯＨ（表２〜表３に示すような）を有する電解質の場合には、ＨＥＲ及びＯＥＲ電流は、混合物中のキレート溶媒の濃度の減少につれて減少するが、それでもなお、純粋ＫＯＨ水溶液電解質の値と同程度であった（実験１５、実験１６、実験２３及び実験２４を行った）。
【００３７】
図６〜図９は、１７重量％のＫＯＨと数種のアミンとを含む電解質についての４つの曲線を示す。図６は、エタノールアミンを含む（Ｈ２Ｏ：ＥＡ＝１０：３）１７％ＫＯＨ電解質についてのＮｉ及びステンレス鋼３０４電極上での約２５℃における酸素発生反応間の比較を示す。図７は、ＥＡ、ＥＤＡ及びＤＥＴＡのような異なるアミンを含む（Ｈ２Ｏ：アミン＝１０：３）１７％ＫＯＨ電解質についてのステンレス鋼３０４電極上での約７０℃における酸素発生反応の比較を示す。図８は、エタノールアミンを含む（Ｈ２Ｏ：ＥＡ＝１０：３）１７％ＫＯＨ電解質についてのＮｉ及びステンレス鋼３０４電極上での約７０℃における水素発生反応の比較を示す。図９は、異なるアミンを含む（Ｈ２Ｏ：溶媒＝１０：３）１７％ＫＯＨ電解質についてのステンレス鋼３０４電極上での約７０℃における水素発生反応の比較を示す。図６〜図９は、キレート溶媒の添加により、水素発生反応（ＨＥＲ)及び酸素発生反応（ＯＥＲ)電流が減少しないが、１７％ＫＯＨ電解質については電流が増大することもあることを明確に示している。
【００３８】
本発明が満たす各種のニーズを達成するものとして、本発明の様々な実施形態を説明してきた。これらの実施形態は、本発明の様々な実施形態の原理を単に説明するだけのものであることを理解されたい。当業者には、本発明の技術思想及び技術的範囲から逸脱することなく様々な実施形態の多数の改良及び変形が明らかになるであろう。従って、本発明は、全ての好適な改良及び変形を特許請求の範囲の技術的範囲及びその均等物の範囲内に属するものとして保護することを意図している。
【図面の簡単な説明】
【００３９】
【図１】本発明技術による例示的な電解装置を示す図。
【図２】エチレングリコールを含む例示的な電解質組成物（Ｈ２Ｏ：エチレングリコール＝５：１）についての２５℃におけるボルト−アンペア曲線を示す図。
【図３】エチレングリコールを含む別の例示的な電解質組成物（Ｈ２Ｏ：エチレングリコール＝２：１）についての２５℃におけるボルト−アンペア曲線を示す図。
【図４】エチレングリコールを含む例示的な電解質組成物（Ｈ２Ｏ：エチレングリコール＝５：１）についての７０℃におけるボルト−アンペア曲線を示す図。
【図５】エチレングリコールを含む別の例示的な電解質組成物（Ｈ２Ｏ：エチレングリコール＝２：１）についての７０℃におけるボルト−アンペア曲線を示す図。
【図６】エタノールアミンを含む例示的な電解質組成物についての酸素発生反応電流を示す図。
【図７】異なるアミンを含む例示的な電解質組成物についての酸素発生反応電流を示す図。
【図８】エタノールアミンを含む例示的な電解質組成物についての水素発生反応電流を示す図。
【図９】異なるアミンを含む例示的な電解質組成物についての水素発生反応電流を示す図。
【符号の説明】
【００４０】
１０  電解システム
１２  カソード
１４  アノード
１６  セパレータ
１８  電解質
２０  酸素ガス
２２  水素ガス
２４  水素バブル
２６  酸素バブル
２８  外部回路
【図１】
2006176879.tif 000006
【図２】
2006176879.tif 000007
【図３】
2006176879.tif 000008
【図４】
2006176879.tif 000009
【図５】
2006176879.tif 000010
【図６】
2006176879.tif 000011
【図７】
2006176879.tif 000012
【図８】
2006176879.tif 000013
【図９】
2006176879.tif 000014
【外国語明細書】
2006176879000001.pdf